【事件の表示】
　平成１０年特許願第９３６７３号「耐候性に優れたプレコート塗装鋼板用塗料及びプレコート塗装鋼板とその用途」拒絶査定不服審判事件〔平成１１年１０月２６日出願公開、特開平１１−２９３１８１〕について、次のとおり審決する。
【結　論】
　本件審判の請求は、成り立たない。
【理　由】
第１　手続の経緯
　この出願は、平成１０年４月６日に出願したものであって、平成２０年３月２８日付けで拒絶理由が通知され、同年６月２日に意見書及び手続補正書が提出されたが、同年９月１０日付けで拒絶査定がされたところ、同年１０月１６日に拒絶査定に対する審判請求がされると共に、同年１１月１４日に手続補正書が提出され、平成２２年１１月１８日付けで審尋がされ、平成２３年１月３１日に回答書が提出されたものである。
　
第２　本願発明
　この出願の請求項１〜１５に係る発明は、平成２０年６月２日付け及び同年１１月１４日付けの手続補正により補正された明細書（以下、「本願明細書」という。）の記載からみて、その特許請求の範囲の請求項１〜１５に記載された事項により特定されるとおりのものであると認められるところ、請求項１に係る発明（以下、「本願発明」という。）は、次のとおりのものである。
　
「重合性紫外線安定性単量体（Ａ）、シクロアルキル基含有重合性単量体（Ｂ）、水酸基含有重合性単量体（Ｃ）を必須に含む重合性単量体成分を共重合して得られる共重合アクリルポリオール樹脂（Ｄ）と、フッ素樹脂（Ｅ）を含み、共重合アクリルポリオ−ル樹脂（Ｄ）とフッ素樹脂（Ｅ）の混合比が、重量比で１０／１０〜１０／１であることを必須とする、成膜後の耐候性に優れたプレコ−ト塗装鋼板用塗料。」
　
　なお、平成２０年１１月１４日付けでした特許請求の範囲についての補正は、補正前の請求項１を削除し、補正前の請求項５を、新たに請求項１とすると共に、引用関係を形式的に整え、かつ、塗料と鋼板の発明が一請求項に含まれていた（原査定において明確でないと指摘されている。）のを形式的に別の請求項に分けるものであるから、平成１８年法律第５５号改正附則第３条第１項によりなお従前の例によるとされる同法による改正前の特許法第１７条の２第４項第１号に掲げる請求項の削除又は同項第４号に掲げる明りょうでない記載の釈明を目的とするものに該当する。
　
第３　原査定の拒絶の理由
　原査定は、「この出願については、平成２０年３月２８日付け拒絶理由通知書に記載した理由によって、拒絶をすべきものです。」というものであるところ、該理由は、
「この出願の下記の請求項に係る発明は、その出願前に日本国内又は外国において頒布された下記の刊行物に記載された発明に基いて、その出願前にその発明の属する技術の分野における通常の知識を有する者が容易に発明をすることができたものであるから、特許法第２９条第２項の規定により特許を受けることができない。
　
　　　　　記　　　（引用文献等については引用文献等一覧参照）
・・・
　よって、本願請求項１〜１６に係る発明は、引用例１〜５に記載された発明に基づいて、当業者が容易に発明をすることができたものである。
　
　　　　　　　　　　　引　用　文　献　等　一　覧
１.特開平０９−０８７５７５号公報
２.特開平０６−１８４４９１号公報
３.特開平０５−２５５６３３号公報
４.特開平０９−００３３９３号公報
５.特開平０６−２０７１４２号公報」
というものであり、本願請求項１〜１６に係る発明は、引用例１〜３のいずれかに記載された発明を主引用例とし、引用例４及び５を組み合わせて、当業者が容易に発明をすることができたものである、という理由を包含するものと認められる。
　ここで、以下、引用例３〜５を、それぞれ「刊行物１」〜「刊行物３」という。
　
第４　刊行物に記載された事項
１　刊行物１に記載された事項
　この出願の出願前に頒布された刊行物である「特開平５−２５５６３３号公報」（刊行物１）には、以下の事項が記載されている。
　
１ａ「【請求項１】　フルオロオレフィンを必須成分として得られる主鎖にフッ素原子が結合した、水酸基を有する含フッ素共重合体と共重合成分としてアクリル酸及び／又はメタクリル酸の炭素数２〜４のアルキルエステルを１０〜８０重量％含む、水酸基価５〜１５０のアクリル共重合体（但し、共重合成分としてアクリル酸及び／又はメタクリル酸の炭素数１０以上のアルキルエステルの含量が、少なくとも２０重量％以上になるようには用いない。）とからなるポリオール成分と、アミノプラスト化合物とからなる塗料用樹脂組成物。・・・
【請求項３】　含フッ素共重合体とアクリル共重合体の混合比（重量基準）が（９５：５〜１０：９０）であることを特徴とする請求項（１）記載の塗料用樹脂組成物。」
１ｂ「【０００２】
【従来の技術】近年、自動車やカーテンウォール、プレコートメタル等の金属塗装分野に於て、塗膜の高寿命化が要求されるようになり、そこでフッ素樹脂塗料が注目されてきている。」
１ｃ「【００１１】・・・本発明において使用するポリオール成分は、前記含フッ素共重合体とアクリル共重合体から構成されており、両者の混合比（重量基準）は（９５：５〜１０：９０）、特に好ましくは（９０：１０〜２０：８０）である。なお、含フッ素共重合体が前記範囲より多過ぎると顔料選択性による色分れが生じ易くなり、また得られる塗膜の光沢、可撓性等が低下し、逆に少な過ぎると含フッ素共重合体の特徴である耐候性、耐久性、耐食性、耐薬品性等が低下する傾向にある。」
１ｄ「【００１２】次に、本発明において上記ポリオール成分の硬化剤成分としてアミノプラスト化合物を使用する。このアミノプラスト化合物は、メラミン、尿素、ベンゾグアナミン、アセトグアナミン等のアミノ化合物とアルデヒド化合物との縮合生成物あるいは該縮合生成物をさらにブタノールの如きアルコールでエーテル化した化合物であり、前記ポリオール成分に所定割合で混合することにより焼付硬化可能な一液型塗料となる。・・・」
１ｅ「【００１５】このようにして得られる塗料は、鋼板、ステンレス板、アルミ板等の多種金属材料はもちろんモルタル、コンクリート、ガラス等の無機材料、プラスチック、木材等の塗装にも適用可能である。塗装方法としてはエアースプレー、エアレススプレー、静電スプレー、シャワーコート、ディップ塗装、ハケ塗装、ロール塗装等の従来から一般に行なわれている方法がそのまま採用出来る。また硬化条件は、１３０〜１５０℃、２０〜３０分間の低温焼付、２００〜２３０℃、３０〜２００秒間の高温短時間焼付など各種条件が採用できる。以上説明した通り、本発明の塗料用樹脂組成物は長期耐候性、耐久性、耐食性、耐薬品性、可撓性はもとより、光沢、鮮映性等の塗膜外観の優れた塗膜を得ることが出来るという特徴を有している。」
１ｆ「【００１７】・・・
（II）アクリル共重合体（ｉ）〜（ｘ）
攪拌機及び冷却器付の反応容器にキシロール３２．３部、酢酸ブチル３２．３部を仕込み、８０℃に昇温後、表１に示す単量体混合物１００部とアゾビスイソブチロニトリル１．５部を約２時間かけて滴下し攪拌反応させた。さらにアゾビスイソブチロニトリル０．５部を加え、８５℃に昇温し４時間攪拌反応させ、不揮発分６０％の重量平均分子量１．８〜４．５万のアクリル共重合体を調製した。
【００１８】
【表１】
」
１ｇ「【００２６】〔実施例１０〜１１及び比較例８〜１２〕クロム酸系化成処理を施した０．５ｍｍ厚のアルミニウム板に、表６に示す白色塗料をナイフコーターにて、乾燥膜厚が２５μｍになるよう塗布し、２３０℃で１分間焼き付けた。得られた塗膜の光沢、耐候性、耐ラビング性、折曲性、耐衝撃性及び耐溶剤性は表６下段の通りであった。
【００２７】
【表６】
【００２８】注４）イソブチルエーテル化メラミン（ＮＶ６０％）〔「ユーバン２０ＳＥ−６０」（三井東圧化学社製商品名）〕
注５）サンシャインウェザオメーターによる２０００時間後の塗膜状態を観察
〇：異常なし　　　　　×：チョーキング等の異常有
注６）ガーゼにキシロールを浸込ませ、指で強く１００往復し、塗膜状態を観察
〇：素地出ないもの　　×：素地出たもの
注７）１８０度折曲圧着し、塗膜状態を観察
〇：異常なし　　　　　×：割れ発生
注８）デュポン衝撃試験機で径１／２インチの衝心に５００ｇの重りを３０ｃｍの高さより落下させ塗膜状態を観察
〇：異常なし　　　　　×：割れ発生
注９）シクロヘキサノンをスポットし、３分間放置後塗膜状態を観察
〇：異常なし　　　　　×：溶解、フクレ等の異常有」
　
２　刊行物２に記載された事項
　この出願の出願前に頒布された刊行物である「特開平９−３３９３号公報」（刊行物２）には、以下の事項が記載されている。
　
２ａ「【請求項１】一般式（１）
【化１】（審決注：式は省略）
（式中、Ｒ１は水素原子または炭素数１〜８の炭化水素基を表し、Ｒ２は炭素数１〜６の直鎖状または枝分れ鎖状のアルキレン基を表し、Ｒ３は水素原子またはメチル基を表し、Ｘは水素原子、ハロゲン基、炭素数１〜８の炭化水素基、炭素数１〜４のアルコキシ基、シアノ基またはニトロ基を表す）で表される紫外線吸収性単量体と、一般式（２）
【化２】（審決注：式は省略）
（式中、Ｒ１０は水素原子または炭素数１〜２の炭化水素基を表し、Ｚは置換基を有していてもよいシクロアルキル基を表す）で表されるシクロアルキル基含有不飽和単量体と、水酸基含有単量体とを含む単量体組成物を共重合してなる共重合体に、アミノプラスト樹脂および／またはブロックポリイソシアネート化合物を含む架橋剤を配合してなることを特徴とする塗料用組成物。
【請求項２】上記単量体組成物が一般式（３）
【化３】（審決注：式は省略）
（式中、Ｒ６は水素原子またはシアノ基を表し、Ｒ７、Ｒ８はそれぞれ独立して水素原子または炭素数１〜２の炭化水素基を表し、Ｒ９は水素原子または炭素数１〜１８の炭化水素基を表し、Ｙは酸素原子またはイミノ基を表す）で表される紫外線安定性単量体および／または一般式（４）
【化４】（審決注：式は省略）
（式中、Ｒ６は水素原子またはシアノ基を表し、Ｒ７、Ｒ８はそれぞれ独立して水素原子または炭素数１〜２の炭化水素基を表し、Ｙは酸素原子またはイミノ基を表す）で表される紫外線安定性単量体をさらに含むことを特徴とする請求項１記載の塗料用組成物。」
２ｂ「【０００２】
【従来の技術】従来より、水酸基を含有する重合組成物に、水酸基と反応可能な官能基を有する架橋剤を配合してなる塗料用組成物が知られている。この塗料用組成物は、耐酸性、耐溶剤性等の化学的性質に優れ、しかも機械的強度に優れた塗膜を形成することができる。また、特に、水酸基を含有する重合組成物として、アクリル系のポリオールを用いた場合には、光沢、透明性や肉持ち性といった美麗感に優れ、しかも化学的性質や機械的強度に優れた塗膜を形成することができ、自動車、家電製品、鋼鉄機器、建材等を塗装するのに用いられる。
【０００３】しかしながら、上記の塗料用組成物により形成した塗膜を長期にわたって使用すると、紫外線によって塗膜の光沢、透明性が劣化する等、耐候性が劣るという問題があった。
【０００４】そこで、上記の問題を改善するため、重合組成物として、重合可能な骨格を有する紫外線吸収剤や紫外線安定剤と、水酸基を含有する単量体との共重合体を用いた塗料用組成物が用いられている。このような塗料用組成物としては、例えば、紫外線安定性単量体、シクロアルキル基を含有する不飽和単量体、水酸基を含有する不飽和単量体、紫外線吸収性単量体、およびその他の不飽和単量体を共重合してなる水酸基含有化合物に、ポリイソシアネート化合物を配合した塗料用組成物が報告されている（特開平６−２０７１４２号公報）。」
２ｃ「【０００７】本発明は、上記従来の問題点に鑑みなされたものであり、その目的は、透明性、光沢、肉持ち性、機械的強度、耐酸性、耐溶剤性等に優れており、しかも３００ｎｍ〜４００ｎｍの波長領域での紫外線吸収能に特に優れ、長期間の屋外使用における光沢保持性、耐変色性等の長期耐候性に優れた塗膜を形成し得る塗料用組成物を提供することにある。」
２ｄ「【００５９】〔実施例１〕・・・
【００６１】次いで、この共重合体溶液１００部に、架橋剤としてのアミノプラスト樹脂（スーパーベッカミン４７−５０８−６０；大日本インキ化学工業株式会社製）２７．８部を配合し、塗料用組成物を得た。
【００６２】さらに、得られた塗料用組成物にキシレン：ブチルアルコール＝１：１のシンナーを添加して希釈し、該組成物の粘度を、エアスプレーが可能となる粘度に調整した。これにより、クリア塗料を得た。
【００６３】得られたクリア塗料を、２液ウレタン樹脂エナメルをリン酸亜鉛処理鋼板上に塗布して得られたホワイト板にエアスプレー塗布し、該塗料を、乾燥膜厚が約３０μｍとなるようにホワイト板表面に塗装した。その後、このホワイト板を１６０℃で２０分間、強制乾燥することにより、蛍光ＵＶ凝縮試験（ＱＵＶ試験）用の試験片を作成した。」
２ｅ「【００７２】〔実施例４〕実施例１の４ツ口フラスコと同様の４ツ口フラスコに、溶媒としてのキシレン２５部および酢酸ブチル２５部を仕込み、１００℃に昇温した。一方、ベンゾトリアゾール（Ａ）０．５部、シクロヘキシルメタクリレート３５．０部、ヒドロキシエチルメタクリレート１０．０部、ｎ−ブチルアクリレート３．６部、メタクリル酸０．４部、開始剤（ａ）０．５部、および紫外線安定性単量体（３）としての４−メタクリロイルオキシ−２，２，６，６−テトラメチルピペリジン（以下、ピペリジン（Ｃ）と記す）１．０部を混合した混合液を、滴下ロートに入れた。その後、この混合液を、窒素ガス気流下で攪拌しながら１００℃で２時間かけて滴下し、さらに１００℃に保持したまま４時間攪拌して共重合させ、共重合体溶液を得た。主な反応条件をまとめて表１に示す。
【００７３】反応終了後、得られた共重合体溶液の粘度を、ガードナー泡粘度計により測定したところ、Ｚ１（粘度標準液記号）であり、また、不揮発分は、４９．９％であった。また、得られた共重合体の重量平均分子量（Ｍｗ）は１４０００であった。
【００７４】次に、実施例１と同様の操作を行い、塗料用組成物を得た。さらに、実施例１と同様の操作を行い、試験片を作成して、初期の６０°光沢値、ＱＵＶ５００時間後のΔｂ値およびＧＲの測定および実施例１と同様の耐酸性試験を行った。これら測定結果をまとめて表２に示す。」
　
３　刊行物３に記載された事項
　この出願の出願前に頒布された刊行物である「特開平０６−２０７１４２号公報」（刊行物３）には、以下の事項が記載されている。
　
３ａ「【請求項１】　重合性紫外線安定性単量体（ａ）０．１〜１０．０重量％、
シクロアルキル基を含有する重合性不飽和単量体（ｂ）５．０〜９７．９重量％、
水酸基を有する重合性不飽和単量体（ｃ）２．０〜３５．０重量％、
重合性紫外線吸収性単量体（ｄ）０〜１０．０重量％及び
その他共重合可能な重合性不飽和単量体（ｅ）０〜９２．９重量％
からなる重合性単量体成分（但し、（ａ）、（ｂ）、（ｃ）、（ｄ）、及び（ｅ）の合計は１００重量％である。）を共重合してなるアクリルポリオール並びにポリイソシアネート化合物を含んでなることを特徴とするウレタン樹脂塗料用組成物。」
３ｂ「【０００１】
【産業上の利用分野】本発明は、ウレタン樹脂塗料用組成物に関するものである。更に詳しくは塗料、インキ等各種用途に有用なアクリルポリオールを含んでなり、特に長期耐候性に優れると共に乾燥性、硬度、光沢、肉持性、耐溶剤性にも優れた塗膜を形成するウレタン樹脂塗料用組成物に関するものである。」
３ｃ「【０００５】
【作用】本発明者らは、前記従来技術の問題点を克服すべく鋭意研究を重ねた結果、シクロアルキル基と紫外線安定基を有する特定組成のアクリルポリオールが塗料、インキ等各種用途に有用なる性能を示し、特に該アクリルポリオールとポリイソシアネート化合物を用いてなるウレタン樹脂塗料用組成物が光沢、肉持性が良く、しかも耐溶剤性や耐薬品性等の物理的及び化学的性質が損なわれる事なく、長期間の屋外使用における光沢保持性、耐変色性、耐クラック性及び耐ブリスターなどが著しく改善された長期耐候性の塗膜を形成する事を見出し、本発明を完成するに至った。」
３ｄ「【０００６】本発明において重合性紫外線安定性単量体（ａ）は、重合性単量体成分中０．１〜１０．０重量％の範囲内で使用するが、０．１重量％未満では耐候性が十分に発揮されず、逆に１０．０重量％を超えて多量に用いた場合は光沢、肉持性が低下し、外観がそこなわれるものであり、好ましくは０．２〜５．０重量％の範囲で使用する。重合性紫外線安定性単量体（ａ）としては、立体障害を受けた窒素原子を有するピペリジニル基と重合性不飽和基とを分子内に少なくとも１個有するものであれば特に制限はないが、特に下記一般式（Ｉ）及び（ＩＩ）・・・
【０００９】で表される化合物は、耐候性が一段と優れたアクリルポリオールを得るために有効である。」
３ｅ「【００１１】本発明に用いられるシクロアルキル基を含有する重合性不飽和単量体（ｂ）は、ウレタン樹脂塗料用組成物の塗膜の硬度、光沢、肉持性、耐溶剤性、耐ガソリン性、耐候性の向上のために必須の成分である。シクロアルキル基を含有する重合性不飽和単量体（ｂ）としては、例えば、シクロヘキシル（メタ）アクリレート、メチルシクロヘキシル（メタ）アクリレート、ターシヤリーブチルシクロヘキシル（メタ）アクリレート、シクロドデシル（メタ）アクリレートなどを挙げることができ、これらの１種又は２種以上を使用することができる。該単量体（ｂ）は重合性単量体成分中５．０〜９７．９重量％の範囲で使用する。５．０重量％未満の場合は、塗膜の硬度、光沢、肉持性、耐候性等の性能が充分発揮されず、逆に９７．９重量％を超えて多量を用いた場合は、乾燥性及びレベリング性が両立し難くなるので好ましくない。」
３ｆ「【００１２】本発明に用いられる水酸基を含有する重合性不飽和単量体（ｃ）としては、・・・水酸基を有する（メタ）アクリルモノマー等を挙げることができ、これらの１種又は２種以上を使用することができる。水酸基を含有する重合性単量体（ｃ）は、得られるアクリルポリオールと架橋硬化剤であるポリイソシアネート化合物との反応に必須の成分であり、重合性単量体成分中２．０〜３５．０重量％、好ましくは３．５〜２３．０重量％の範囲で使用する。２．０重量％未満の場合は、得られるアクリルポリオールの水酸基の量が少なくなり、ポリイソシアネートとの反応性が低下して、架橋密度が低くなり、目的とする塗膜性能が得られない。逆に３５．０重量％を超える多量では、ポリイソシアネートを配合した後の保存安定性が悪くなる。」
３ｇ「【００２４】実施例１〜３及び比較例１〜４
製造例１〜３及び比較製造例１〜４で得られたアクリルポリオール溶液（１）〜（３）及び比較用アクリルポリオール溶液（１）〜（４）のそれぞれに、酸化チタン（タイペークＲ−８２０、石原産業（株）製）を不揮発分中顔料濃度が４０重量％となるように配合し、サンドミルでよく分散した。得られた分散液（以下、Ｉ液という。）のそれぞれに対し、多官能イソシアネート（スミジユールＮ−７５、住友バイエルウレタン（株）製）をＩ液中のヒドロキシル基に対してイソシアネート基の当量比が１：１となる量だけ秤取してＩＩ液とした。このＩ液とＩＩ液を混合し、更にエアースプレーの可能な粘度までトルエン：酢酸ブチル＝１：１のシンナーで希釈して、本発明のウレタン樹脂塗料用組成物をビヒクル成分として含む塗料（１）〜（３）及び比較用塗料（１）〜（４）を得た。
【００２５】ついで、エアースプレーでリン酸亜鉛処理板に乾燥膜厚４０μｍになるように塗装したのち、６０℃で３０分間強制乾燥して各種性能試験用の試験片を作成した。塗膜の性能を次に示す性能試験方法により鉛筆硬度及び耐候性以外は◎〜○〜△〜×の４段階で評価した。・・・
＜性能試験方法＞
・・・
耐候性　；光沢保持率８０％になる迄のサンシャインウェザオメーター照射時間で評価。」
３ｈ「【００３０】
【発明の効果】本発明のウレタン樹脂塗料用組成物は、スプレー塗装、ロール塗装、ハケ塗りなどの塗装法により、金属類、プラスチック類、木工製品などに塗装して、耐候性に優れた塗膜を形成することができる。更に、本発明のウレタン樹脂塗料用組成物は、長期の耐候性に優れていると共に、乾燥性、硬度、光沢、肉持性、耐溶剤性の優れた塗膜と優れた作業性を有するものであり、大型構造物用、自動車補修用あるいは家具塗装等木工用の他建築・建材用などの広い用途に使用できる。」
　
第５　当審の判断
１　刊行物１に記載された発明
　刊行物１には、「フルオロオレフィンを必須成分として得られる主鎖にフッ素原子が結合した、水酸基を有する含フッ素共重合体と共重合成分としてアクリル酸及び／又はメタクリル酸の炭素数２〜４のアルキルエステルを１０〜８０重量％含む、水酸基価５〜１５０のアクリル共重合体・・・とからなるポリオール成分と、アミノプラスト化合物とからなる塗料用樹脂組成物。」（摘示１ａ）が記載され、摘示１ｇには、表６に示されるとおり、該ポリオール成分と、アミノプラスト化合物とからなる塗料用樹脂組成物に加え、チタン白等の各種添加剤を含む「塗料」が記載されており、該塗料は、「プレコートメタル等の金属塗装分野」（摘示１ｂ）に用いられるものである。なお、該塗料がプレコートメタルに用いることを用途の一つに包含しているといえることは、摘示１ｇにおいてプレコートメタルに求められる必須性能の一つである塗膜後の加工性能を「折曲性」として評価していることからも見て取れる。
　そして、刊行物１には、「含フッ素共重合体とアクリル共重合体の混合比（重量基準）が（９５：５〜１０：９０）である」（摘示１ａ）こと、該アミノプラスト化合物は「硬化剤成分」（摘示１ｄ）であることも記載されており、該アクリル共重合体と該含フッ素共重合体の混合比に改めると、重量基準で５／９５〜９０／１０であるということになる。
　
　したがって、刊行物１には、
「フルオロオレフィンを必須成分として得られる主鎖にフッ素原子が結合した、水酸基を有する含フッ素共重合体と共重合成分としてアクリル酸及び／又はメタクリル酸の炭素数２〜４のアルキルエステルを１０〜８０重量％含む、水酸基価５〜１５０のアクリル共重合体とからなるポリオール成分と、硬化剤成分としてのアミノプラスト化合物とからなり、該アクリル共重合体と該含フッ素共重合体の混合比が、重量基準で５／９５〜９０／１０である塗料用樹脂組成物及び各種添加剤を含むプレコートメタル等の金属塗装分野に用いるための塗料。」
の発明（以下、「引用発明」という。）が記載されているということができる。
　
２　対比
　本願発明と引用発明とを対比する。
　引用発明の「フルオロオレフィンを必須成分として得られる主鎖にフッ素原子が結合した、水酸基を有する含フッ素共重合体」は、本願発明の「フッ素樹脂（Ｅ）」に相当し、引用発明の「共重合成分としてアクリル酸及び／又はメタクリル酸の炭素数２〜４のアルキルエステルを１０〜８０重量％含む、水酸基価５〜１５０のアクリル共重合体」は、その水酸基価からみて、例えば、構成単量体として「メタクリル酸ヒドロキシエチル」（摘示１ｆ）等の水酸基含有重合性単量体を必須に含むことが明らかであり、得られたアクリル共重合体は共重合アクリルポリオール樹脂となることも明らかであるから、本願発明の「水酸基含有重合性単量体（Ｃ）を必須に含む重合性単量体成分を共重合して得られる共重合アクリルポリオール樹脂（Ｄ）」に相当する。
　また、引用発明は、ポリオール成分以外に、「硬化剤成分としてのアミノプラスト化合物」及び「各種添加剤」を含むところ、本願発明も、「共重合アクリルポリオール樹脂（Ｄ）と、フッ素樹脂（Ｅ）
を含み
　してみると、引用発明の「・・・含フッ素共重合体と・・・アクリル共重合体とからなるポリオール成分と、硬化剤成分としてのアミノプラスト化合物とからなり、・・・塗料用樹脂組成物及び各種添加剤を含む」は、本願発明の「共重合アクリルポリオール樹脂（Ｄ）と、フッ素樹脂（Ｅ）を含み」に相当する。
　そして、引用発明の「プレコートメタル」とは、摘示１ｅに「鋼板、ステンレス板、アルミ板等の多種金属材料・・・の塗装にも適用可能」と記載されているように、メタルが鋼板である、プレコート塗装鋼板を包含するといえるので、引用発明の「プレコートメタル等の金属塗装分野に用いるための塗料」は、本願発明の「プレコート塗装鋼板用塗料」に相当する。
　
　よって、両者は、
「水酸基含有重合性単量体（Ｃ）を必須に含む重合性単量体成分を共重合して得られる共重合アクリルポリオール樹脂（Ｄ）と、フッ素樹脂（Ｅ）を含む、プレコ−ト塗装鋼板用塗料。」
である点で一致するが、以下の点で相違するということができる。
　
Ａ　共重合アクリルポリオール樹脂（Ｄ）が、本願発明においては、「重合性紫外線安定性単量体（Ａ）、シクロアルキル基含有重合性単量体（Ｂ）、水酸基含有重合性単量体（Ｃ）を必須に含む」ものであるのに対し、引用発明は、単量体（Ａ）及び単量体（Ｂ）を必須に含むものではない点
Ｂ　共重合アクリルポリオ−ル樹脂（Ｄ）とフッ素樹脂（Ｅ）の混合比が、本願発明においては、「重量比で１０／１０〜１０／１」であるのに対し、引用発明においては、「重量基準で５／９５〜９０／１０」である点
Ｃ　塗料が、本願発明においては、「成膜後の耐候性に優れた」ものであるのに対し、引用発明においては、そのような特定がない点
（以下、それぞれ「相違点Ａ」〜「相違点Ｃ」という。）
　
３　検討
（１）相違点Ａについて
　刊行物１に、「本発明の塗料用樹脂組成物は長期耐候性、耐久性、耐食性、耐薬品性、可撓性はもとより、光沢、鮮映性等の塗膜外観の優れた塗膜を得ることが出来るという特徴を有している」（摘示１ｅ）と記載されているように、引用発明は、長期耐候性等の効果を有するものである。
　そして、刊行物２には、「従来より、水酸基を含有する重合組成物に、水酸基と反応可能な官能基を有する架橋剤を配合してなる塗料用組成物が知られて」おり、「特に、水酸基を含有する重合組成物として、アクリル系のポリオールを用いた場合には、光沢、透明性や肉持ち性といった美麗感に優れ、しかも化学的性質や機械的強度に優れた塗膜を形成することができ、自動車、家電製品、鋼鉄機器、建材等を塗装するのに用いられる」が、「上記の塗料用組成物により形成した塗膜を長期にわたって使用すると、紫外線によって塗膜の光沢、透明性が劣化する等、耐候性が劣るという問題があった」（摘示２ｂ）と記載されており、「そこで、上記の問題を改善するため、重合組成物として、重合可能な骨格を有する紫外線吸収剤や紫外線安定剤と、水酸基を含有する単量体との共重合体を用いた塗料用組成物が用いられている。・・・例えば、・・・（特開平６−２０７１４２号公報）。」（摘示２ｂ）と記載されている。「特開平６−２０７１４２号公報」は、上記刊行物３のことであり、「重合性紫外線安定性単量体（ａ）」、「シクロアルキル基を含有する重合性不飽和単量体（ｂ）」及び「水酸基を有する重合性不飽和単量体（ｃ）」を必須成分として含み、さらに、「重合性紫外線吸収性単量体（ｄ）」及び「その他共重合可能な重合性不飽和単量体（ｅ）」を含んでもよい「重合性単量体成分」を「共重合してなるアクリルポリオール」（摘示３ａ）を使用するものである。そして、刊行物２に記載された発明は、刊行物３に記載された発明を耐候性の点でさらに改良し（摘示２ｃ）、刊行物３に記載の上記単量体（ａ）〜（ｃ）に加え、「一般式（１）・・・で表される紫外線吸収性単量体」（摘示２ａ）を含むものである。
　つまり、刊行物２及び３には、いずれにしても、水酸基を含有する重合組成物及び架橋剤（硬化剤成分）を配合した塗料用組成物、特に、アクリル系のポリオールを配合した塗料用組成物における耐候性に劣るという問題を解決するために、「重合性紫外線安定性単量体（ａ）」、「シクロアルキル基を含有する重合性不飽和単量体（ｂ）」及び「水酸基を有する重合性不飽和単量体（ｃ）」を必須成分として含む重合性単量体成分を共重合してなるアクリルポリオールを使用することが記載されている。
　そして、刊行物２及び３には、長期耐候性が求められる屋外使用の自動車、建材等の用途において、鋼板等の部材を塗装対象とするものであることが記載されており（摘示２ｂ、２ｃ、２ｅ、３ｈ）、他方、引用発明も長期耐候性が求められる自動車、プレコートメタル等の金属塗装分野に用いられるから（摘示１ｂ）、両者は、適用される用途、材料とそこに求められる長期耐候性の課題において共通する。
　してみると、引用発明において、長期耐候性は主にフッ素樹脂によって奏されるものではあるものの（摘示１ｃ）、「塗膜の高寿命化が要求される」（摘示１ｂ）プレコートメタル等の金属塗装分野において、さらなる塗膜の高寿命化は当業者に周知の課題といえるから、引用発明の「長期耐候性」をさらに向上させるために、引用発明に含まれる他の成分の耐候性も向上させようとし、その際、引用発明のアクリル共重合体に代えて、耐候性がより優れている刊行物２及び３に記載のアクリルポリオールを採用することは、当業者が容易に想到し得ることである。
　したがって、引用発明において、アクリル共重合体を、「重合性紫外線安定性単量体（Ａ）、シクロアルキル基含有重合性単量体（Ｂ）、水酸基含有重合性単量体（Ｃ）を必須に含む」ものとすることは、当業者が容易に想到し得ることである。
　
（２）相違点Ｂについて
　本願発明と引用発明の混合比は、「１０／１０〜１０／１．１」において重複するものであるから、相違点Ｂは実質的な相違点であるとはいえない。
　また、数値範囲の相違が実質的な相違点であるとしても、上記（１）で述べたように、刊行物２及び３に記載のアクリルポリオールを採用してアクリル共重合体の耐候性を向上させれば、含フッ素共重合体の量を減少させても同程度の耐候性が維持できることは自明であるから、所望の耐候性に応じて、経済的な観点をも考慮して、その混合比を、例えば「１０／１０〜１０／１」の範囲に設定することは当業者が適宜なし得ることである。
　
（３）相違点Ｃについて
　引用発明も、長期耐候性等の効果を有するものであり（摘示１ｅ）、その効果は、「塗膜状態」（摘示１ｇ）で観察されているから、引用発明も成膜後の耐候性に優れたものといえるので、相違点Ｃは実質的な相違点であるとはいえない。
　また、相違点Ｃが、特定の共重合アクリルポリオ−ル樹脂（Ｄ）とフッ素樹脂（Ｅ）の組合せによって生じる優れた耐候性を意味するものであったとしても、上記（１）で述べたように、刊行物２及び３に記載のアクリルポリオールを採用してアクリル共重合体の耐候性をさらに向上させることで、成膜後の耐候性をより優れたものとすることは当業者が容易に想到し得ることである。
　
（４）本願発明の効果について
ア　本願発明は、本願明細書の段落【００３６】に記載されるように、
「耐候性に優れた薄板鋼板製品の製造、並びに製品コストの削減をはかることができる」という効果を奏するものである。
　しかしながら、上記（１）で述べたように、引用発明も長期耐候性等の効果を有するものであり、刊行物２及び３に記載のアクリルポリオールを採用して、アクリル共重合体の耐候性をさらに向上させることで、成膜後の耐候性がより優れたものとなるという効果も、当業者の予測を超える格別顕著なものであるとはいえない。
　また、アクリル共重合体の耐候性を向上させれば、含フッ素共重合体の量を減少させても同程度の耐候性が維持できることは自明であるから、高価なフッ素樹脂の使用を減らすことができ、製品コストの削減をはかることができる、という効果も当業者の予測を超えるものとはいえない。
　
イ　本願明細書の実施例においては、「重合体組成及び配合比を適正範囲にした場合、優れた耐候性を示すことがわかる」（段落【００３３】）と記載され、表１に各実施例の成分の配合量が、表２に各実施例の促進耐候性試験の結果が示されている。
　該実施例で示される効果について検討すると、「比較例」No.４，７，８は、単量体（Ａ）〜（Ｃ）のいずれかを欠く共重合アクリルポリオール樹脂を使用するものであり、促進耐候性試験において、「本発明例」よりも劣る結果となっている。
　そして、本願明細書には、各単量体に以下の能力があることが記載されている。
・「紫外線安定化能力を有するヒンダードアミン等の官能基を含む重合性紫外線安定性単量体（Ａ）と、樹脂の耐候性を低下させずに塗膜の肉持ち性を持続させるシクロアルキル基含有重合性単量体（Ｂ）、基材密着性の向上、及び架橋剤存在下での架橋点となりうる水酸基含有重合性単量体（Ｃ）」（段落【０００８】）
・「重合性紫外線安定性単量体（Ａ）は、共重合体に優れた耐候性を与える上で必須な化合物」（段落【０００９】）
・「シクロアルキル基含有重合性単量体（Ｂ）は、樹脂の耐候性を低下させずに塗膜の肉持ち性を持続させる上で必須の化合物」（段落【００１２】）
　しかしながら、これらの各単量体の能力は、刊行物３の摘示３ｄ〜３ｆにも記載されていることであり、いずれの単量体を欠いても、耐候性が劣る結果となることは、当業者の予測の範囲内である。
　また、該実施例には、共重合アクリルポリオ−ル樹脂（Ｄ）とフッ素樹脂（Ｅ）の混合比が「重量比で１０／１０〜１０／１」の範囲外のものはなく、出願当初の明細書には、上記の範囲外の「１０／０．７」である実施例「No.１１」があったものの、促進耐候性試験はいずれも「良好」と判断される結果であり、むしろ、本発明例No.６よりも良好な結果であったといえるから、混合比を特定範囲に設定したことにより格別顕著な効果を奏するともいえない。
　したがって、本願明細書の実施例を参酌しても、本願発明の効果が、当業者の予測を超える格別顕著なものであるとはいえない。
　
４　まとめ
　したがって、本願発明は、その出願前に頒布された刊行物１〜３に記載された発明に基づいて、その出願前にその発明の属する技術の分野における通常の知識を有する者が容易に発明をすることができたものであるから、特許法第２９条第２項の規定により特許を受けることができない。
　
５　請求人の主張について
（１）請求人は、平成２０年１１月１４日付けで手続補正された審判請求書の５．において、
「引用文献１〜３についてはフッ素樹脂、アクリル樹脂、架橋剤を用いる点が、引用文献４，５については重合性紫外線安定性単量体、シクロアルキル基含有重合性単量体、水酸基含有重合性単量体から得られる共重合アクリルポリオール樹脂を使用している点に類似は認められますが、その対象、目的、思想や構成も全く異なるものであり、引用文献１〜３とポストコート用途である引用文献４，５を組み合わせる動機付けは無く、当業者と言えども、これら引用文献から本願発明に必須の構成要件を容易には想到し得ないものと思料致します。」と主張する（なお、上記主張における「引用文献３」〜「引用文献５」は、それぞれ本審決における「刊行物１」〜「刊行物３」に該当する。）。
　また、上記主張の根拠として、プレコート塗装鋼板用塗料においては、「通常塗膜に要求される性能に加え、加工性や塗料密着性といった性能が要求されることや、使用する金属材料の剛性や加工性を確保するため、使用する金属材料の機械特性に悪影響のない温度で塗膜の焼き付け・固化を行う必要がある等，ポストコート法には無い制約が数多く」ある点を挙げている。
　
（２）上記主張について検討する。
　刊行物２及び３に記載の塗料は、請求人が主張する「ポストコート用途」に限定されているわけではないが、「プレコート塗装鋼板用」との特定があるものでもない。
　しかしながら、上記３（１）で述べたように、刊行物２及び３には、長期耐候性が求められる屋外使用の自動車、建材等の用途において、鋼板等の部材を塗装対象とするものであることが記載されており、他方、引用発明も長期耐候性が求められる自動車、プレコートメタル等に用いられ、両者は、適用される用途（材料）とそこに求められる長期耐候性の課題において共通するから、刊行物２及び３において「プレコート塗装鋼板用」との特定がされていなくとも、長期耐候性のさらなる向上という観点から、刊行物２及び３に記載の技術を適用することには十分な動機づけがあるといえる。
　また、プレコート塗装鋼板用塗料に、加工性等のポストコート法に無い制約が数多くあるとしても、刊行物２及び３に記載のアクリルポリオールを、加工性等の問題により、プレコート塗装鋼板用に適用することへの阻害要因が存在するとはいえない。そして、本願明細書を参酌しても、耐候性の効果について具体的に確認したに過ぎず、プレコート塗装鋼板用に特有の加工性等の効果については具体的に述べられていないから、本願発明が、プレコート塗装鋼板用に特有の性能に関して、当業者の予測を超える効果を奏したともいえない。
　よって、上記請求人の主張は採用することはできず、上記４の判断を左右するものとはいえない。
　
第６　むすび 
　以上のとおり、本願発明は、特許法第２９条第２項の規定により、特許を受けることができないものであるから、その余の請求項に係る発明について検討するまでもなく、この出願は拒絶すべきものである。 
　よって、結論のとおり審決する。